Catalyseur d’hydrotraitement et/ou d’hydrocraquage comprenant une phase active comprenant au moins un métal du groupe VIB au moins en partie sous forme sulfurée, au moins un métal du groupe VIII au moins en partie sous forme sulfurée, et au moins un métal du groupe IVB au moins en partie sous forme sulfurée, et un support oxyde réfractaire choisi parmi l’alumine ou la silice ou la silice-alumine, caractérisé en ce que lequel ledit métal du groupe VIB est choisi parmi le molybdène et/ou le tungstène, ledit métal du groupe VIII est choisi parmi le nickel et/ou le cobalt, et ledit métal du groupe IVB est choisi parmi le titane, le zirconium et/ou l’hafnium. Catalyseur selon la revendication 1, caractérisé en ce que lorsque le métal du groupe VIB est le molybdène, la teneur en molybdène est comprise entre 4 et 50% poids en élément molybdène par rapport au poids total du catalyseur. Catalyseur selon la revendication 1, caractérisé en ce que lorsque le métal du groupe VIB est le tungstène, la teneur en tungstène est comprise entre 7 et 60% poids en élément tungstène par rapport au poids total du catalyseur. Catalyseur selon l’une quelconque des revendications 1 à 3, caractérisé en ce que la teneur en métal du groupe IVB est comprise entre 0,1 et 30% poids en élément du groupe IVB par rapport au poids total du catalyseur. Catalyseur selon l’une quelconque des revendications 1 à 4, caractérisé en ce que lorsque le métal du groupe VIII est le nickel ou le cobalt, la teneur en nickel ou en cobalt est comprise entre 1 et 15% en poids en élément nickel ou cobalt par rapport au poids total du catalyseur. Catalyseur selon l’une quelconque des revendications 1 à 5, caractérisé en ce que la phase active est choisie dans le groupe formé par l’association d’un élément nickel ou cobalt avec une des combinaisons des éléments suivants : titane-molybdène, zirconium-molybdène, hafnium-molybdène, titane-zirconium-molybdène, titane-hafnium-molybdène, zirconium-hafnium-molybdène, titane-tungstène, zirconium-tungstène, hafnium-tungstène, titane-zirconium-tungstène, titane-hafnium-tungstène, zirconium-hafnium-tungstène, titane-molybdène-tungstène, zirconium-molybdène-tungstène, ou hafnium-molybdène-tungstène. Catalyseur selon l’une quelconque des revendications 1 à 6, comprenant en outre du phosphore, la teneur massique en phosphore, mesurée après sulfuration, étant comprise entre 0,1 et 5% poids par rapport au poids total du catalyseur. Catalyseur selon l’une quelconque des revendications 1 à 7, caractérisé en ce qu’il comprend une surface spécifique entre 50 et 300 m²/g. Catalyseur selon l’une quelconque des revendications 1 à 8, caractérisé en ce qu’il contient en outre un composé organique contenant de l’oxygène et/ou de l’azote et/ou du soufre. Procédé de préparation d’un catalyseur selon l’une quelconque des revendications 1 à 9 comprenant au moins les étapes suivantes : a) on met en contact au moins un précurseur d’au moins un métal du groupe VIB, un précurseur d’au moins un métal du groupe IVB et un précurseur d’au moins un métal du groupe VIII avec un support à base d’alumine ou de silice ou de silice-alumine de manière à obtenir un précurseur de catalyseur ; b) on sèche le précurseur de catalyseur obtenu à l’issue de l’étape a) à une température inférieure à 250°C, sans étape de calcination ultérieure ; c) on sulfure le catalyseur obtenu à l’issue de l’étape c) à une température comprise entre 100°C et 600°C. Procédé selon la revendication 10, dans lequel ledit précurseur d’au moins un métal du groupe VIB est choisi parmi : les polyoxométallates répondant à la formule (H h X x M m O y ) q- dans laquelle H est l’hydrogène, X est un élément choisi parmi le phosphore (P), le silicium (Si), le bore (B), ledit élément étant pris seul, M est un ou plusieurs élément(s) choisi(s) parmi le molybdène (Mo), le tungstène (W), O étant l'oxygène, h étant un entier compris entre 0 et 12, x étant un entier compris entre 0 et 4, m étant un entier égal à 5, 6, 7, 8, 9, 10, 11, 12 ou 18, y étant un entier compris entre 17 et 72 et q étant un entier compris entre 1 et 20 ; les sels de précurseurs des éléments du groupe VIB ; et les précurseurs organiques ou inorganiques à base de Mo ou de W. Procédé selon l’une des revendications 10 ou 11, dans lequel ledit précurseur d’au moins un métal du groupe IVB est choisi parmi : - les alcoxydes de zirconium, d’hafnium et de titane, - les hydroxydes de zirconium, d’hafnium, - les sulfates de zirconium, d’hafnium et de titane, - l’oxynitrate de zirconium hydraté, - l’acétate de zirconium, - l’oxalate d’hafnium, - le nitrate d’hafnium. Procédé selon l’une quelconque des revendications 10 à 12, dans lequel ledit précurseur d’au moins un métal du groupe VIII est choisi parmi les oxydes, les hydroxydes, les hydroxycarbonates, les carbonates et les nitrates de nickel et/ou de cobalt. Procédé d'hydrotraitement et/ou d’hydrocraquage de coupes hydrocarbonées en présence d’un catalyseur selon l’une quelconque des revendications 1 à 9, ou obtenu selon le procédé de préparation selon l’une quelconque des revendications 10 à 13, en présence d’hydrogène, à une température supérieure à 200°C, sous une pression supérieure à 1 MPa, à une vitesse volumique étant comprise entre 0,1 et 20,0 h -1 , la quantité d’hydrogène introduite étant telle que le rapport volumique litre d’hydrogène/litre d’hydrocarbure, exprimé en volume d'hydrogène, mesuré dans les conditions normales de température et pression, par volume de charge liquide, est compris entre 80 et 5 000 l/l.